(57)【要約】      （修正有）【課題】六価クロムを含有しない耐腐食組成物を作成するための方法の提供。【解決手段】本開示は、耐腐食特性を含む植物抽出物を含む腐食防止配合物を調製し、適用することにより、アルミニウム、アルミニウム合金、銅及び銅合金のためのコーティングに耐腐食特性を付与するための方法、システム及び装置に関する。【選択図】なし【特許請求の範囲】
【請求項１】
バンレイシ、インガー、マンゴー；タンポポ；センダングサ；オオバコ；カモミラ；アオノキリンソウ；及びそれらの組合せを含む植物属に由来する抽出物を含む組成物を基材に適用すること、並びに
基材表面を含む基材の腐食を防止することを含む基材の腐食を防止するための方法。
【請求項２】
基材に組成物を適用する工程において、組成物が、マローロ；インガー（種）；マニフィーラ・インディカ；アノナ・スカモサ；セイヨウタンポポ；コセンダングサ；セイヨウオオバコ；カモミラ・レクティタ；ソリダゴ・キレンシス（Ｓｏｌｉｄａｇｏ  ｃｈｉｌｅｎｓｉｓ）；及びそれらの組合せを含む植物種に由来する抽出物を含む、請求項１に記載の方法。
【請求項３】
基材に組成物を適用する工程において、組成物が、マローロ；アノナ・スカモサ；マニフィーラ・インディカ；コセンダングサ；及びそれらの組合せを含む植物種に由来する抽出物を含む、請求項１又は２に記載の方法。
【請求項４】
基材に組成物を適用する工程において、組成物が、約５％から約２０％の範囲の濃度で前記組成物中に存在する、マローロ；アノナ・スカモサ；マニフィーラ・インディカ；コセンダングサ；及びそれらの組合せを含む植物種に由来する抽出物を含むか、又は、基材に組成物を適用する工程において、前記基材がアルミニウム合金２０２４  Ｔ３又はアルミニウム合金７０７５を含む、請求項１から３のいずれか一項に記載の方法。
【請求項５】
基材の腐食を防止するための組成物であって、バンレイシ、インガー、マンゴー；タンポポ；センダングサ；オオバコ；カモミラ；アオノキリンソウ；及びそれらの組合せを含む植物属に由来する抽出物を含む、組成物。
【請求項６】
マローロ；インガー（種）；マニフィーラ・インディカ；アノナ・スカモサ；セイヨウタンポポ；コセンダングサ；セイヨウオオバコ；カモミラ・レクティタ；ソリダゴ・キレンシス（Ｓｏｌｉｄａｇｏ  ｃｈｉｌｅｎｓｉｓ）；及びそれらの組合せを含む植物種に由来する抽出物を含む、請求項５に記載の組成物。
【請求項７】
マローロ；アノナ・スカモサ；マニフィーラ・インディカ；コセンダングサ；及びそれらの組合せを含む植物種に由来する抽出物を含む、請求項５又は６に記載の組成物。
【請求項８】
約５％から約２０％の範囲の濃度で組成物中に存在する、マローロ；アノナ・スカモサ；マニフィーラ・インディカ；コセンダングサ；及びそれらの混合物を含む植物種に由来する抽出物を含む、請求項５から７のいずれか一項に記載の組成物。
【請求項９】
プライマーを更に含む、請求項５から８のいずれか一項に記載の組成物。
【請求項１０】
プライマーがポリウレタン含有化合物を含む、請求項９に記載の組成物。
【発明の詳細な説明】
【技術分野】
【０００１】
本開示は、一般的に、アルミニウム、アルミニウム合金、銅、銅合金と共に使用するための腐食防止剤の分野に関する。より具体的には、本開示は、耐腐食組成物及び六価クロムを含有しない耐腐食組成物を作成するための方法に関する。
【背景技術】
【０００２】
現在、業界は、環境に有害で発癌性があると考えられる化合物の使用を排除するための強力な規制上のニーズに対応し続けている。代表的な化合物は、腐食防止配合物に関連して使用される六価クロムを含む。その結果、不快なクロム配合物と比較して適切又は優れた腐食防止を有するクロム代替配合物を特定する必要が存在する。
【０００３】
所定の程度の腐食防止を呈する実行可能な化合物でありうるクロム含有化合物のための潜在的な置換化合物のリストは大きい。しかしながら、実行可能な腐食防止候補を特定するには、重要な試験並びにそのような試験を行うための相当量の実験及び資本が必要である。
【０００４】
六価クロムを含有する耐腐食性コーティングの耐腐食性に近似する又はこれを超える耐腐食性コーティングの代替物及びその製造方法が有利であろう。
【発明の概要】
【０００５】
本開示の一態様は、バンレイシ、インガー、マンゴー；タンポポ；センダングサ；オオバコ；カモミラ；アオノキリンソウ、及びそれらの組合せを含む植物属に由来する抽出物を含む組成物を基材に適用すること、並びに、基材表面を含む基材の腐食を防止することを含む、基材の腐食を防止するための方法を検討する。
【０００６】
別の態様において、基材に組成物を適用する工程では、組成物は、マローロ；インガー（種）；マニフィーラ・インディカ；アノナ・スカモサ；セイヨウタンポポ；コセンダングサ；セイヨウオオバコ；カモミラ・レクティタ；ソリダゴ・キレンシス（Ｓｏｌｉｄａｇｏ  ｃｈｉｌｅｎｓｉｓ）；及びそれらの組合せを含む植物種に由来する抽出物を含む。
【０００７】
更に別の態様において、基材に組成物を適用する工程では、組成物は、マローロ；アノナ・スカモサ；マニフィーラ・インディカ；コセンダングサ；及びそれらの組合せを含む植物種に由来する抽出物を含む。
【０００８】
更なる態様において、基材に組成物を適用する工程では、組成物は、約５％から約２０％の範囲の濃度で組成物中に存在する、マローロ；アノナ・スカモサ；マニフィーラ・インディカ；コセンダングサ；及びそれらの組合せを含む植物種に由来する抽出物を含む。
【０００９】
別の態様において、基材に組成物を適用する工程では、基材は、アルミニウム、アルミニウム合金、銅、銅合金、及びそれらの組合せを含む。
【００１０】
更なる態様において、基材は、アルミニウム合金２０２４  Ｔ３又はアルミニウム合金７０７５を含む。
【００１１】
更なる態様において、本開示は、基材の腐食を防止するための、バンレイシ、インガー、マンゴー；タンポポ；センダングサ；オオバコ；カモミラ；アオノキリンソウ；及びそれらの組合せを含む植物属に由来する抽出物を含む組成物を検討する。
【００１２】
別の態様において、組成物は、マローロ；インガー（種）；マニフィーラ・インディカ；アノナ・スカモサ；セイヨウタンポポ；コセンダングサ；セイヨウオオバコ；カモミラ・レクティタ；ソリダゴ・キレンシス（Ｓｏｌｉｄａｇｏ  ｃｈｉｌｅｎｓｉｓ）；及びそれらの組合せを含む植物種から選択される植物に由来する抽出物を含む。
【００１３】
更なる態様において、組成物は、マローロ；アノナ・スカモサ；マニフィーラ・インディカ  Ｌ；コセンダングサ；及びそれらの組合せを含む植物種に由来する抽出物を含む。
【００１４】
別の態様において、組成物は、約５％から約２０％の範囲の濃度で組成物中に存在する、マローロ；アノナ・スカモサ；コセンダングサ；及びそれらの組合せを含む植物種から選択される植物に由来する抽出物を含む。
【００１５】
更に別の態様において、組成物は、植物の種子、植物の果肉、植物の皮、植物の葉、及びそれらの組合せに由来する抽出物を含む。
【００１６】
更なる態様では、組成物はプライマーを更に含む。
【００１７】
更に別の態様において、組成物は、プリウレタン含有化合物を含むプライマーを更に含む。
【００１８】
更に別の態様において、上記の植物抽出物を含む組成物は、コーティング配合物に組み込まれている添加剤である。
【００１９】
更なる態様は、腐食を防止するための、バンレイシ、インガー、マンゴー；タンポポ；センダングサ；オオバコ；カモミラ；アオノキリンソウ；及びそれらの組合せを含む植物属に由来する抽出物を含むコーティングに関する。
【００２０】
別の態様において、コーティングは、マローロ；インガー（種）；マニフィーラ・インディカ；アノナ・スカモサ；セイヨウタンポポ；コセンダングサ；セイヨウオオバコ；カモミラ・レクティタ；ソリダゴ・キレンシス（Ｓｏｌｉｄａｇｏ  ｃｈｉｌｅｎｓｉｓ）；及びそれらの組合せを含む植物種から選択される植物に由来する抽出物を含む。
【００２１】
更なる態様において、コーティングは、マローロ；アノナ・スカモサ；マニフィーラ・インディカ；コセンダングサ；及びそれらの組合せを含む群から選択される植物に由来する抽出物を含む組成物を含む。
【００２２】
別の態様において、コーティングは、約５％から約２０％の範囲の濃度で組成物中に存在する、マローロ；アノナ・スカモサ；マニフィーラ・インディカ；コセンダングサ；及びそれらの混合物を含む植物種に由来する抽出物を含む組成物を含む。
【００２３】
更なる態様は、基材の腐食を防止するための、バンレイシ、インガー、マンゴー；タンポポ；センダングサ；オオバコ；カモミラ；アオノキリンソウ；及びそれらの組合せを含む植物属に由来する抽出物を含むコーティングを含む基材に関する。
【００２４】
更なる態様において、基材は、マローロ；インガー（種）；マニフィーラ・インディカ；アノナ・スカモサ；セイヨウタンポポ；コセンダングサ；セイヨウオオバコ；カモミラ・レクティタ；ソリダゴ・キレンシス（Ｓｏｌｉｄａｇｏ  ｃｈｉｌｅｎｓｉｓ）；及びそれらの組合せを含む植物種に由来する抽出物を含むコーティングを含む。
【００２５】
別の態様において、基材は、約５％から約２０％の範囲の濃度で組成物中に存在する、マローロ；アノナ・スカモサ；マニフィーラ・インディカ；コセンダングサ；及びそれらの混合物を含む植物種に由来する抽出物を有する組成物を含むコーティングを含む。
【００２６】
更なる態様において、基材は、アルミニウム、アルミニウム合金、銅、銅合金、及びそれらの組合せを含む。
【００２７】
別の態様において、基材は、アルミニウム合金２０２４  Ｔ３、アルミニウム合金７０７５、及びそれらの組合せを含む。
【００２８】
更なる態様は、バンレイシ、インガー、マンゴー；タンポポ；センダングサ；オオバコ；カモミラ；アオノキリンソウ；及びそれらの組合せを含む植物属に由来する抽出物を含むコーティングを有する基材を含む物体に関する。
【００２９】
別の態様において、物体は、約５％から約２０％の範囲の濃度で組成物中に存在する、マローロ；アノナ・スカモサ；マニフィーラ・インディカ；コセンダングサ；及びそれらの混合物を含む植物種に由来する抽出物を有する組成物を含む基材を含む。
【００３０】
更なる態様において、物体は、定常構造、又は、限定せずにビークルを含む、可動構造を含む。
【００３１】
更に別の態様において、ビークルは、有人航空機、無人航空機、有人宇宙船、無人宇宙船、有人回転翼機、無人回転翼機、有人地上ビークル、無人地上ビークル、有人海上ビークル、無人海上ビークル、有人海面下ビークル、無人海面下ビークル、及びそれらの組合せを含む。
【００３２】
本開示のバリエーションは一般用語で記載されており、ここから添付の図面を参照することになるが、それらの図面は必ずしも一定の縮尺比で描かれているわけではない。
【図面の簡単な説明】
【００３３】
【図１】１０００ｐｐｍの濃度で抗酸化作用を有することが知られているコントロール化合物試料に関して、適用された電位（Ｖ）に応じてプロットされた電流密度（Ａ／ｃｍ２）を示すグラフである。
【図２】１０００ｐｐｍの濃度で抗酸化作用を有することが知られているコントロール化合物試料に関して、５０００秒の間、−０．９５３Ｖでの分極曲線（アノード掃引）を示すグラフである。
【図３】１０００ｐｐｍの濃度で抗酸化作用を有することが知られているコントロール化合物試料に関して、５０００秒の間、−０．６０Ｖでの分極曲線（アノード掃引）を示すグラフである。
【図４】抗酸化作用を有することが知られているコントロール化合物試料に対して、１０００ｐｐｍの濃度の試験された植物抽出物に関して、５０００秒の間、−０．６０Ｖでの分極曲線（アノード掃引）を示すグラフである。
【図５】１０００ｐｐｍの濃度で抗酸化作用を有することが知られているコントロール化合物試料と、１０００ｐｐｍの濃度の植物抽出物に関して、適用された電位（Ｖ）に応じてプロットされた電流密度（Ａ／ｃｍ２）を示すグラフである。
【図６】そのような試料のＤＰＰＨ％掃去ラジカル試験の植物抽出物試料に関して、腐食防止効率％（ＣＩＥ％）に応じた相関プロットを示すグラフである。
【図７−１１】本開示の態様を概説するフローチャートである。
【発明を実施するための形態】
【００３４】
本開示の態様は、耐腐食特性を有すると現在決定されている植物属及び植物種からの特定の植物抽出物を含む耐腐食性組成物に関する。本開示の更なる態様は、耐腐食性組成物を含む基材のためのコーティング、並びに基材表面、特にアルミニウム、アルミニウム合金、銅及び銅合金組成物に組成物及びコーティングを適用することを含む基材表面の腐食を防止する方法に関する。
【００３５】
本明細書において「腐食防止コーティング」と同等にも称される、成功した腐食防止コーティングは、抗酸化剤特性を呈する天然に存在する植物種からの抽出化合物（例えば、「抽出物」）を含む、化合物を取り込むことにより、作製されうる。多くの天然に存在する抗酸化化合物が種々の植物種に存在し、それらから抽出されていることが見出されている。しかしながら、全ての天然に存在する抗酸化化合物候補物質が、特定の基材物質に対する腐食を防止する目的でコーティング配合物に適切な耐腐食性を付与するとは限らない。「十分な腐食防止特性」とは、例えば六価クロム含有化合物のような非天然耐腐食性配合物の耐腐食特性とほぼ同等又はそれ以上の耐腐食特性を意味する。
【００３６】
実際に、多くの天然に存在する植物属及びそのような属の種は、ある程度の抗酸化特性を示しうるが、そのような属及び種の全てが、これに限定されるものではないが、アルミニウム又はアルミニウム合金、銅又は銅合金等を含む基材上の腐食を防止することを含む、腐食を防止する目的のための耐腐食性配合物に、十分な程度の耐腐食性に寄与する抽出物を生成するわけではないことが決定されている。したがって、重要な労働集約的な試行錯誤の努力は、腐食からの保護の観点から、基材を保護するための耐腐食性配合物に含める候補植物属又は植物種からの必要な有効量の抽出物を得るために費やすことができ、それは、そのような耐腐食性配合物が、例えば、アルミニウム、アルミニウム合金、銅、銅合金等のような基材材料に対して準標準程度の腐食保護をもたらすことを発見するためのみに費やすことができる。
【００３７】
本開示によれば、基材の腐食を防止する目的で耐腐食性配合物に所定の定量可能な耐腐食特性を提供する植物属及び植物種からの植物抽出物を予測的に選択する方法が現在発見されている。好ましくは、基材はアルミニウム、アルミニウム合金、銅、銅合金などを含む。
【００３８】
ＤＰＰＨ（ジフェニルピコリルヒドラジル）は、安定で商業的に入手可能な有機窒素ラジカルであり、５１７ｎｍでＵＶ−可視吸収極大を有する。還元すると、ＤＰＰＨ溶液の紫色の溶液の色が薄れ、反応を分光光度計によって比色計でモニターすることが可能になる。溶液の開始紫色が黄色っぽい色になるまでの損失は、溶液の抗酸化能（すなわち、ラジカル捕捉）が増加したことを示している。したがって、抗酸化能（すなわち、ラジカル捕捉）は、ＤＰＰＨの防止百分率（％）として表される。分光光度計は、ブランク／コントロールのＤＰＰＨ溶液及び試料の吸収を測定する。ブランクＤＰＰＨ溶液の吸収値から試験した溶液（試料）を引いたものは、捕捉されたラジカルの量である。
【００３９】
本開示によれば、選択された植物はＤＰＰＨアッセイで試験され、その後線形掃引ボルタンメトリー及びクロノアンペロメトリー分析のために提出した。既知の特徴を有する化合物のコレクションは、参照点を生成するための「コントロール」としてサンプリングされた。例えば、チオール基を有するチオフェノールは、満足のいく腐食防止力を有することが知られており、電気化学試験におけるコントロールとして使用された。本開示によれば、−０．６Ｖに保持された電位で、基材に適用された腐食防止配合物（１ｐｐｍから１０００ｐｐｍの範囲の濃度で試験されたもの）の添加剤として有用であることが判明した植物抽出物は、チオフェノール及び他のコントロール基準点と比較して、約５００ｐｐｍから約１０００ｐｐｍの範囲の濃度で特に良好な結果を示した。
【００４０】
本開示によれば、ある程度の抗酸化能を有すると考えられる、天然に豊富に見出される植物を含む植物が同定され、収集される。より具体的には、キク科５種、バンレイシ科３種、アトロパープレア（Ａｓｔｒｏｐｕｒｐｕｒｅａ）科１種、トウダイグサ（Ｅｕｒｐｈｏｒｂｉａｃｅａｅ）科１種を採取し、葉、枝、果実、パルプ、皮及び種子に分離し、その後抽出プロセスに付した。
【００４１】
植物抽出物を得る更に検討された態様は、植物種子、植物果肉、植物の皮又はそれらの組合せを処理して試料を得ること；試料に溶媒を添加すること；及び乾燥した抽出物を溶媒から沈殿させることを含む方法により、植物集出物試料を抽出することを検討する。溶媒は試料から実質的に除去されることが理解される。試料を「処理する」とは、自然の植物形態（例えば、種子、葉、皮など）を還元形態に還元するために達成することができる任意の化学的又は物理的プロセスを含む。このような処理には、これに限定されないが、浸出、粉砕などが含まれる。さらに、試料の浸出は、典型的には溶媒の添加によって試料を軟化又は破壊するプロセスを指すと理解される。
【００４２】
更なる抽出プロセスは以下の通りに実行された：コセンダングサ、セイヨウタンポポ及びカモミラ・レクティタ（Chamomilla recutida）の地上部分、マローロの種子及び皮、並びにニフィーラ・インディカ及びアオノキリンソウの葉を液体窒素下で冷凍し、粉砕し、抽出前に冷凍乾燥させた。アルコール、メタノール又はエタノール、及び水と混合したエタノール（又はエタノール７０％、及び、７：３（ｖ／ｖ）のエタノール：水と同等に称される。）のような極性有機溶媒を用いて植物材料を抽出することにより、抽出物を得た。２０分間の撹拌下、１グラム（１．０ｇ）の植物材料を、３．０ｍＬのメタノールで抽出した。抽出は三回実施した。減圧下４５℃で、生じた組み合わされた液体抽出物をエバポレートした。得られた抽出物を４℃で光から避けた。アノナ・スカモサの皮について、最良の溶媒エクストラクターは、エタノール／水（７：３）、又はエタノール７０％ｖ／ｖとも称される溶液であった。２０分間の撹拌下、１グラム（１．０ｇ）の植物材料を、３．０ｍＬのメタノール７０％ｖ／ｖで抽出した。抽出は三回実施した。減圧下５０℃で、生じた組み合わされた液体抽出物をエバポレートした。残りの水を冷凍乾燥し、抽出物を４℃で光から避けた。
【００４３】
ジフェニルピクリルヒドラジル（ＤＰＰＨ）ラジカル捕捉アッセイを実施することにより、５の異なる植物種から３７の植物抽出物を抽出した。そのようなＤＰＰＨアッセイは、電子を抗酸化剤含有化合物から酸化剤へ移すためのアッセイの能力に基づく。ＤＰＰＨラジカル捕捉において６０％の効率を表す３つの植物試料が、潜在的な抗酸化剤源として選択された。加えて、チオフェノール、２，５−ジメルカプト−１，３，４−チアゾール及び６−アミノ−２−メルカプトベンゾチアゾールもまた、ＤＰＰＨラジカル捕捉アッセイにおけるコントロールとして評価され確立され、それぞれ、９０．６９％；８８．５５％及び８８．４２％のラジカル捕捉能を示した。アルファトコフェロール（ビタミンＥ）、アスコルビン酸（ビタミンＣ）及び没食子酸もまた、ポジティブコントロールとして使用され、それぞれ、９０．１７％；８９．０１％及び８８．８０％のラジカル捕捉を示した。
【００４４】
１）ＤＰＰＨアッセイ、及び２）電気化学的技術（直線掃引ボルタンメトリー及びクロノアンペロメトリー分析）を行って腐食を決定した植物抽出物試料について得られた結果の相互関係を示すことにより、アルミニウム、アルミニウム合金、銅及び銅合金を含む基材材料に使用するための耐腐食性配合物に耐腐食性を付与する候補材料の能力に関して、それらの有効性を正確に予測できることが判明した。
【００４５】
１）ＤＰＰＨラジカル捕捉アッセイ、及び２）電気化学的技術（直線掃引ボルタンメトリー及びクロノアンペロメトリー分析）を行った試料に関して得られた特定の結果は様々であるが、特定の抽出物が、値間でほぼ１：１（＋／−１０％）の相関関係を示し、値が約８０．００以上であるとき、植物抽出物は、アルミニウム、アルミニウム合金、銅及び銅合金を含む基材の腐食を防止するために、アルミニウム及びアルミニウム合金基材のための腐食防止配合物に組み入れることができる腐食防止特性を有することが判明した。
【実施例】
【００４６】
実施例１〜７
耐腐食特性を有する化合物チオフェノール２，５−ジメルカプト−１，３，４−チアジアゾール及び６−アミノ−２−メルカプトベンゾチアゾールをコントロールとして使用した。追加で、アルファ−トコフェロール、アスコルビン酸及び没食子酸（Ｓｉｇｍａ−Ａｌｄｒｉｃｈ）を、既知で認識されている抗酸化活性を有する標準化合物として使用した。
【００４７】
ＤＰＰＨラジカル捕捉アッセイ−抗酸化試験（Erkin, Cetin, and Ayranci, 2011;Roesler, Carharino, Malta, Eberlin & Pastore, 2007）を、Ｔｈｅｒｍｏ  Ｓｃｉｅｎｔｉｆｉｃ  Ｓｐｅｃｔｒｏｐｈｏｔｏｍｅｔｅｒ（Multiskan GO processed by SkanIt Software 3.2.1.4RE）中で行った。各物質の６つの異なる濃度（１０００、５００、２５０、１２５、６２．５及び３１．２５μｇ／ｍＬ）を有する９６ウェルマイクロプレート上でアッセイを実施した。ＤＰＰＨメタノール溶液（２５０μＬ）０．００４％（ｗ／ｖ）を、試験される化合物のメタノール溶液（１０μＬ）に添加した。３０分後、５１７ｎｍでの吸光度を決定した。コントロールを抽出なしで上記のように調製し、メタノールをベースライン補正に使用した。ラジカル捕捉を、防止割合として表し、式：
腐食防止％＝［（ＡＤＰＰＨ−ＡＥｘｔ）／ＡＤＰＰＨ］×０．１００
［式中、ＡＤＰＰＨは、ＤＰＰＨブランク試料の吸光度値であり；ＡＥｘｔは、抽出試料の吸光度値と対応するブランクの吸光度値との間の差として評価された抽出試料の吸光度値である。］
を介して計算した。
【００４８】
回転ディスク実験−Ｓｅｒｉｅｓ  Ｇ−７５０ポテンショスタットを備えた１０００ｒｐｍの回転銅ディスク電極回転機を使用して、白金カウンター電極及びガラスＣｏｌｏｎｅｌ  Ａｇ／ＡｇＣｌ参照電極で、Ｐｉｎｅ  Ｒｅｓｅａｒｃｈ  Ｉｎｓｔｒｕｍｅｎｔ上で直線掃引ボルタンメトリー（ＬＳＶ）を行った。Ｇａｍｒｙ  Ｆｒａｍｅｗｏｒｋのソフトウェアが使用された。銅ディスク（１ｃｍ２）作用電極（ＯＤ１０ｍｍ）を、測定値間で研磨された電極と共に使用した。ＬＳＶを電位走査として測定し、０．００２Ｖ／秒の走査速度で、−０．１５７Ｖから−１．１５０Ｖの間で行った。測定前に、ポンプを介して空気を溶液に導入した。５０００秒にわたり−０．９５３Ｖで、電流減衰値を決定した。大部分の市販の（既知の）化合物に関して、電流プラトーは−０．７から−０．６Ｖの間に存在することを観察した。電流プラトーは、腐食防止剤の機能を示すことができるため、クロノアンペロメトリー実験を−０．６Ｖに維持した電位で行った。リン酸緩衝食塩水（ＰＢＳ）バッファータブレット（Ｓｉｇｍａ  Ｐ４４１７）を用いて溶液を調製した。９９％＋純銅の純度は、Ｂａｉｒｄ  ＤＶ４アーク／スパーク発光分析装置を用いて確認された。二つの異なる実験を行った：
１．−０．１５７Ｖから−１．１５０Ｖの範囲で適用された電位に従った電流の測定；
２．５０００秒中−０．９５３Ｖ及び−０．６Ｖでの分極曲線（アノード掃引）、電流減衰ｖ．時間
【００４９】
初回の実験を以下の濃度で行った：１０００、５００、１００及び１０ｐｐｍ。−０．６Ｖに維持された電位での実験を１０００ｐｐｍで実施した。各実験のセットの前に、ブランク試料（１００ｍＬのＰＢＳ）を行った。
【００５０】
腐食防止効率百分率（ＣＩＥ％）は、以下の式を使用して計算される。
ＣＩＥ％＝［１−ｉ（防止剤あり）（Ｓ）／ｉ（防止剤なし）（Ｂ）×１００、
［式中、ＣＩＥ％は、腐食防止効率百分率であり；Ｉ（阻害剤あり）（Ｓ）は、決定された電位における抽出試料に関して５０００秒で測定された電流であり、Ｉ（阻害剤なし）（Ｂ）は、１００ｍＬのリン酸緩衝溶液を含む、相当するブランク試料に関して５０００秒で測定された電流である。
【００５１】
図１〜３は、上記で同定されたコントロール材料の評価の結果を示す。経時的に測定された電流で、−０．８００Ｖに維持されたポテンショスタットを用いて、安定状態のクロノアンペロメトリーを使用した。図３を参照のこと。使用された手順は以下の通りであった。較正され、研磨された銅、アルミニウム及び白金ディスク作用電極が、１１．３ｍｍのＯＤ×１．５ｍｍの厚さの寸法を有するようにした。１５０ｍＬのビーカーを、固定し、リン酸緩衝食塩水（Ｓｉｇｍａ  Ａｌｄｒｉｃｈ−Ｐ４４１７−１００ＴＡＢ；０．１３７Ｍ、０．８％のＮａＣｌ及び０．０１Ｍのリン酸バッファー、０．００２７Ｍの塩化カリウム）を含む５％のＮａＣｌ溶液で満たした。白金ワイヤ参照電極光を脱イオン水で洗い流し、拭き取り、ビーカーの側面に固定した。ポテンショスタット作用電極ケーブルを回転ディスク回転機と接続し、電極がビーカー内で互いに接触しないことを確認した。速度を１０００ｒｐｍに調整して電源を入れた。既知の腐食防止剤の濃度を有するブランク電解質及び溶液を確証のために試験した。
【００５２】
本開示の態様は、銅回転ディスク電極を利用する。銅回転ディスク電極は、生じている酸素還元を観察するアッセイを可能にする。特定の理論に縛られるものではないが、銅はアルミニウム腐食の動力学に関与する主要な要素であるため、銅回転ディスク電極の使用は、アルミニウム及びアルミニウム合金基材を用いた使用のための候補材料の耐腐食電位を決定するのに重要であると考えられる。耐腐食性に関する事前分析には、アルミニウム及びアルミニウム合金基材と共に使用するための化合物の耐腐食性の適切な可能性を識別しそうにない電極（例えば鋼電極）を利用した。例えば、リン酸カリウムは、アルミニウム成分の腐食を防ぐことが知られているが、ＣＩＥ％に関する既知のアッセイ試験は、鋼電極の使用により、リン酸カリウムに関してネガティブな結果をもたらすであろう。
【００５３】
チオフェノール及び６−アミノ−２−メルカプトベンゾチアゾールは、アルミニウム合金における腐食防止（Vukmirovic et al., 2003）、また、１０００ｐｐｍでのＤＰＰＨ捕捉活性（それぞれ、９０．６９％及び８８．４２％）を提供すると報告された。更に、２，５−ジメルカプト−１，３，４−チアゾールは、アルミニウム腐食の文献では既知である（浸漬手順-ＡＳＴＭ  Ｇ３１−７２において低パフォーマンスの腐食防止を示す。）。しかしながら、２，５−ジメルカプト−１，３，４−チアゾールは、２５０、５００及び１０００ｐｐｍの試料濃度（それぞれ７４．８１％、８３％及び８３．５％）で良好なＤＰＰＨラジカル捕捉活性を示した。ブチル化ヒドロキシトルエン（ＢＨＴ）は、強力な合成抗酸化剤として知られる。ＢＨＴは、２５０、５００及び１０００ｐｐｍ（それぞれ６９％、８５％及び８９％で）で良好なＤＰＰＨラジカル捕捉％を示した。没食子酸、アルファトコフェロール及びアスコルビン酸を、ＤＰＰＨ抗酸化剤試験におけるポジティブコントロールとして使用した。実施例１Ａ−７Ｂ、表１を参照のこと。
2018135598.tif 000002
2018135598.tif 000003
【００５４】
実施例８〜３９
８種を採取し、抽出プロセスへ付した。最適溶媒として選択されたメタノールを使用して、異なる溶媒及び溶媒混合物を評価した。ＤＰＰＨラジカル捕捉アッセイを実施することにより、５の異なる植物種から３７の植物抽出物を抽出した。試験された試料（５００ｐｐｍ及び１０００ｐｐｍ）に関するＤＰＰＨの防止割合（％）を上の表１に示す。その後、植物抽出物試料に線形掃引ボルタンメトリー及びクロノアンペロメトリー実験を施すことにより、腐食防止効率割合（ＣＩＥ％）を試験し、植物試料及びコントロール試料に関するＤＰＰＨ％とＣＩＥ％の両方の結果を下の表２に示す。
【００５５】
チオフェノール、２，５−ジメルカプト−１，３，４−チアジアゾール、６−アミノ−２−メルカプトベンゾチアゾール、アルファトコフェロール（ビタミンＥ）、ブチル化ヒドロキシトルエン、アスコルビン酸（ビタミンＣ）及び没食子酸を、線形掃引ボルタンメトリー及びクロノアンペロメトリー実験における既知の腐食防止コントロールとして評価した。適用された電位を示す図１に、電流変異曲線を示す。クロノアンペロメトリー実験を、−０．９５３Ｖに維持した電位で行い、結果を図２に示した。１０００ｐｐｍの濃度で防止剤に適用された電位（Ｖ）に応じて電流密度（Ａ／ｃｍ２）をプロットした。プロットされた結果は、チオフェノールを除く試験された防止剤に関して、−０．９５３Ｖの電位ではプラトーは存在しないことを示した。
【００５６】
電位を変更し、−０．７０Ｖに維持された電位を用いてアノード掃引曲線を得た（図３を参照のこと。）。いくつかの化合物が−０．６０Ｖに近いプラトーを有することを観察した場合、−０．６０Ｖに維持された電位で新しい実験を行った。
【００５７】
マローロの種子、果肉及び皮並びにアノナ・スカモサの果実を分離させ、冷凍し、冷凍乾燥させた。液体窒素下で、事前冷却モルタル及びすりこぎを使用して種子を粉砕した。冷凍粉末を管に移し、二日間冷凍乾燥させた。２０分間の超音波処理下、ヘキサン及びエタノール（７０％ｖ／ｖ）での浸軟により、計量した材料を連続的に抽出した。浸軟は、例えば溶媒のような液体に浸すことによって固体が柔らかくなるか又は構成要素に分離する方法であると理解される。種子／溶媒の割合は１：３（ｗ／ｖ）であった。減圧下（７００ｍｍ  Ｈｇ、減圧ポンプ）、ロトエバポレーターを使用して、溶媒を除去した。生じたヘキサン抽出物を、薄黄色の油の形態、乾燥重量収率３１．５％で得た。生じたエタノール抽出物を、褐色のシロップの形態、乾燥重量収率１４％で得た。マローロの皮及びアノナ・スカモサの果肉を、粉砕及び冷凍乾燥後、２０分間の超音波処理下でエタノール７５％での浸軟により抽出した。皮／溶媒の割合は１：３（ｗ／ｖ）であった。圧力下（７００ｍｍ  Ｈｇ、減圧ポンプ）、ロトエバポレーターを使用して、溶媒を除去した。生じたエタノール抽出物を、褐色のシロップの形態、乾燥重量収率２２．４％で得た。生じたアノナ・スカモサの皮の抽出物を、暗色のシロップの形態、乾燥重量２０．２％で得た。
【００５８】
液体窒素下、事前冷却したすりこぎ及びモルタルを使用して、インガー種の葉を粉砕し、冷凍粉末を管に移し、二日間冷凍乾燥させた。２０分間の超音波処理下、メタノール（ＭｅＯＨ）で計量した材料を抽出した。減圧下での溶媒の除去後、葉のメタノール抽出物を得た。葉の抽出物を、４℃の冷暗下で維持した。
【００５９】
得られた抽出物を、ＤＰＰＨラジカル捕捉剤アッセイで検査した。得られた抽出物を、ＤＰＰＨラジカル捕捉剤アッセイで検査した。各物質の５つの異なる濃度（５００、２５０、１２５、６２．５及び３１．２５μｇ／ｍＬ）を有する９６ウェルマイクロプレート上で、抗酸化剤試験（Erkan, Cetin., & Ayranci. 2011;Roesler, Catharino, Malta, Eberlin, & Pastore, 2007）を行った。ＤＰＰＨ  ＭｅＯＨ溶液（２５０μＬ）０．００４％（ｗ／ｖ）を、試験される化合物のＭｅＯＨ溶液（１０μＬ）に添加した。４９２ｎｍでの吸光度を３０分後に決定した。コントロールを抽出なしで上記のように調製し、メタノールをベースライン補正に使用した。ラジカル捕捉を、防止割合として表し、以下の式：
を使用して計算した。
防止％＝［（ＡＤＰＰＨ−Ａｅｘｔ）／ＡＤＰＰＨ］．１００
［式中、ＡＤＰＰＨは、ＤＰＰＨブランク試料の吸光度値であり、ＡＥｘｔは試験溶液の吸光度値である。］ＡＥｘｔを試験溶液の吸光度値とそのブランクの吸光度値との間の差として評価した。乾燥した抽出物及び単離した化合物の５００μｇ／ｍＬの最終濃度で、ＩＣ％値を報告する。
【００６０】
様々な植物種の一般に認められた「省略表現」の記載は、例えば、マローロ（Ａ．ｃｒａｓｓｉｆｌｏｒａ）はマローロ（Ａｎｎｏｎａ  ｃｒａｓｓｉｆｌｏｒａ）と同等の用語であること等のように、許容できる程度に省略形で記載する。更に、ＥｔＯＨは、エタノールと同等の化学的な「省略表現」であり、ＭｅＯＨは、メタノールと同等の「省略表現」である。各１０ｇの量の抽出物を、５つの植物から以下の通り得た：
１−マローロ−種子の抽出物
２−マローロ−皮の抽出物
３−インガー種−葉の抽出物
４−マニフィーラ・インディカ−葉の抽出物
５−アノナ・スカモサ−皮の抽出物
コントロール実施例１Ａ及び１Ｂ
2018135598.tif 000004
コントロール実施例２Ａ及び２Ｂ
2018135598.tif 000005
コントロール実施例３Ａ及び３Ｂ
2018135598.tif 000006
コントロール実施例４Ａ及び４Ｂ
2018135598.tif 000007
コントロール実施例５Ａ及び５Ｂ
2018135598.tif 000008
コントロール実施例６Ａ及び６Ｂ
2018135598.tif 000009
コントロール実施例７Ａ及び７Ｂ
2018135598.tif 000010
実施例８Ａ及び８Ｂ
2018135598.tif 000011
実施例９Ａ及び９Ｂ
2018135598.tif 000012
実施例１０Ａ及び１０Ｂ
2018135598.tif 000013
実施例１１Ａ及び１１Ｂ
2018135598.tif 000014
実施例１２Ａ及び１２Ｂ
2018135598.tif 000015
実施例１３Ａ及び１３Ｂ
2018135598.tif 000016
実施例１４Ａ及び１４Ｂ
2018135598.tif 000017
実施例１５Ａ及び１５Ｂ
2018135598.tif 000018
実施例１６Ａ及び１６Ｂ
2018135598.tif 000019
実施例１７Ａ及び１７Ｂ
2018135598.tif 000020
実施例１８Ａ及び１８Ｂ
2018135598.tif 000021
実施例１９Ａ及び１９Ｂ
2018135598.tif 000022
実施例２０Ａ及び２０Ｂ
2018135598.tif 000023
実施例２１Ａ及び２１Ｂ
2018135598.tif 000024
実施例２２Ａ及び２２Ｂ
2018135598.tif 000025
実施例２３Ａ及び２３Ｂ
2018135598.tif 000026
実施例２４Ａ及び２４Ｂ
2018135598.tif 000027
実施例２５Ａ及び２５Ｂ
2018135598.tif 000028
実施例２６Ａ及び２６Ｂ
2018135598.tif 000029
実施例２７Ａ及び２７Ｂ
2018135598.tif 000030
実施例２８Ａ及び２８Ｂ
2018135598.tif 000031
実施例２９Ａ及び２９Ｂ
2018135598.tif 000032
実施例３０Ａ及び３０Ｂ
2018135598.tif 000033
実施例３１Ａ及び３１Ｂ
2018135598.tif 000034
実施例３２Ａ及び３２Ｂ
2018135598.tif 000035
実施例３３Ａ及び３３Ｂ
2018135598.tif 000036
実施例３４Ａ及び３４Ｂ
2018135598.tif 000037
実施例３５Ａ及び３５Ｂ
2018135598.tif 000038
実施例３６Ａ及び３６Ｂ
2018135598.tif 000039
【００６１】
以下の三（３）の植物抽出物は、１０００ｐｐｍで良好なＤＰＰＨラジカル捕捉活性を示した（「良好な」ＤＰＰＨアッセイは、＞８５％のＤＰＰＨラジカル捕捉アッセイ活性であると理解される。）：コセンダングサ、マローロ、及びアノナ・スカモサ。コセンダングサの葉及び枝をメタノールで抽出し、１０００ｐｐｍのメタノール抽出物は８５．０５％の抗酸化剤活性を示した。マローロの果実を、種子、果肉及び皮に分離し、メタノールで抽出し、表１及び２表される抗酸化剤活性を示した。
【００６２】
１）高い比率のＤＰＰＨラジカル捕捉試験結果（約８０％超）；及び２）高い比率のＣＩＥ割合に関する最高のパフォーマンスの植物抽出物の結果を、必要なレベルの腐食防止を有すると知られている（比較のための）様々なコントロール化合物［チオフェノール、２，５−ジメルカプト−１，３，４−チアジアゾール、６−アミノ−２−メルカプトベンゾチアゾール、アルファトコフェロール（ビタミンＥ）、ブチル化ヒドロキシトルエン（ＢＨＴ）、アスコルビン酸（ビタミンＣ）、及び没食子酸］のパフォーマンスと併せて、以下表２に記載する。
2018135598.tif 000040
【００６３】
表２に示すように、１０００ｐｐｍの濃度のコセンダングサ、アノナ・スカモサの皮及びマローロの皮の植物抽出物試料はすべて、８０％超のＤＰＰＨ値％及びＣＩＥ値％を生成する。
【００６４】
図４は、抗酸化作用を有することが知られているコントロール化合物試料に対して、１０００ｐｐｍの濃度の試験された植物抽出物に関して、５０００秒の間、−０．６０Ｖでの分極曲線（アノード掃引）を示すグラフである。図５は、１０００ｐｐｍの濃度で抗酸化作用を有することが知られているコントロール化合物試料と、１０００ｐｐｍの濃度の植物抽出物に関して、適用された電位（Ｖ）に応じてプロットされた電流密度（Ａ／ｃｍ２）を示すグラフである。図６は、ＤＰＰＨ％掃去ラジカル試験の植物抽出物試料に関して、腐食防止効率（ＣＩＥ％）に応じた相関プロットを示すグラフである。
【００６５】
表３で以下に示す抽出物試料を、５％及び２０５の濃度でメタノールに溶解し、その後、以下の通りにプライマー配合物に取り込んだ：８部のＤｕｘｏｎｅ  ＤＸＰＵポリウレタン；１部のＤｕｘｏｎｅ  ＤＸ７００触媒。Ｄｕｘｏｎｅ  ＤＸ  ７００溶媒希釈剤もまた添加した。（Ｄｕｘｏｎｅ製品は、ＤｕＰｏｎｔにより製造される）。ふるい上での濾過を介して、固体を除去した。ソルゲル（Ｄｅｓｏｇｅｌ  ＥＡＰ−９（Ｇｏｌ  Ａｉｒｌｉｎｅｓ））を含むプライマーを使用して、アルミニウム２０２４  Ｔ３パネルをコーティングした。その後、抽出物配合物を塗布することによりパネルをコーティングした。参照のため、２０％の濃度のＶａｎｌｕｂｅ  ８２９の配合物（ＲＴ  Ｖａｎｄｅｒｂｉｌｔ  Ｃｏ．）もまた調製した。アルミニウム２０２４  Ｔ３パネルをＶａｎｌｕｂｅ  ８２９を塗布することによりコーティングした。その後、ＡＳＴＭ  Ｄ７０９１−１３に従ったひっかき試験のためにパネルを調製した。３３６時間の塩水噴霧試験（ＡＳＴＭ  Ｂ１１７）後、マローロの皮及びマニフィーラ・インディカの葉の抽出物を含有する抽出物／プライマー配合物試料でコーティングされたアルミニウムパネルが見え、走査電子顕微鏡法（ＳＥＭ）後に、Ｖａｎｌｕｂｅ  ８２９でコーティングされたパネルと実質的に同様にある程度まで、パネルを腐食から保護しているように見えた。他の植物抽出物試料を得るために使用される本明細書に記載する方法及びプロトコールを介して、マニフィーラ・インディカの抽出物試料を得た。ひっかき試験ＡＳＴＭ  １６５４を介して条件づけられたパネルの５％塩水噴霧試験の試験結果を以下表３に示す。上の表３で試験、報告された抽出物のそれぞれは、８５％超の腐食防止効率を表した。
2018135598.tif 000041
【００６６】
図７〜１０は、本開示の態様を概説するフローチャートである。本開示の一態様によれば、図７は、植物抽出物試料についてジフェニルピクリルヒドラジル（ＤＰＰＨ）ラジカル捕捉アッセイを実施すること  ７１、植物抽出物試料のジフェニルピクリルヒドラジル（ＤＰＰＨ）ラジカル捕捉アッセイ腐食防止値を得ること  ７２、植物抽出物試料の腐食防止効率割合を得ること  ７３、植物抽出物試料のジフェニルピクリルヒドラジル（ＤＰＰＨ）ラジカル捕捉アッセイの値を、植物抽出物試料の腐食防止効率割合と比較すること  ７４、及び基材材料の腐食防止コーティングに使用するために、約８０％超のジフェニルピクリルヒドラジル（ＤＰＰＨ）ラジカル捕捉アッセイ値と、約８０％超の腐食防止効率割合の両方を呈する植物抽出物を選択すること  ７５を含む、アルミニウム及びアルミニウム合金の必要なレベルの腐食防止を有する植物抽出物を選択するための予測方法７０を概説する。
【００６７】
本開示の更なる態様によれば、図８は、植物抽出物試料についてジフェニルピクリルヒドラジル（ＤＰＰＨ）ラジカル捕捉アッセイを実施すること  ８１、植物抽出物試料のジフェニルピクリルヒドラジル（ＤＰＰＨ）ラジカル捕捉アッセイ腐食防止値を得ること  ８２、植物抽出物試料について直線掃引ボルタンメトリー試験を実施すること  ８６、複数の植物抽出物試料のそれぞれの腐食防止効率割合を得ること  ８３、植物抽出物試料のジフェニルピクリルヒドラジル（ＤＰＰＨ）ラジカル捕捉アッセイの値を、植物抽出物試料の腐食防止効率割合と比較すること  ８４、及び腐食防止コーティングに使用するために、約８０％超のジフェニルピクリルヒドラジル（ＤＰＰＨ）ラジカル捕捉アッセイ値と、約８０％超の腐食防止効率割合とを呈する植物抽出物を選択すること  ８５を含む、アルミニウム及びアルミニウム合金の必要なレベルの腐食防止を有する植物抽出物を選択するための予測方法８０を概説する。図７に示す態様は、図８に示す方法に取り込むことができる。
【００６８】
本開示の別の態様によれば、図９は、複数の植物抽出物試料を抽出すること  ９１、植物抽出物試料についてジフェニルピクリルヒドラジル（ＤＰＰＨ）ラジカル捕捉アッセイを実施すること  ８１、植物抽出物試料のジフェニルピクリルヒドラジル（ＤＰＰＨ）ラジカル捕捉アッセイ腐食防止値を得ること  ８２、植物抽出物試料について直線掃引ボルタンメトリー試験を実施すること  ８６、植物抽出物試料の腐食防止効率割合を得ること  ８３、植物抽出物試料のジフェニルピクリルヒドラジル（ＤＰＰＨ）ラジカル捕捉アッセイの値を、植物抽出物試料の腐食防止効率割合と比較すること  ８４、及び腐食防止コーティングに使用するために、約８０％超のジフェニルピクリルヒドラジル（ＤＰＰＨ）ラジカル捕捉アッセイ値と、約８０％超の腐食防止効率割合の両方を呈する植物抽出物を選択すること  ８５を含む、アルミニウム及びアルミニウム合金の必要なレベルの腐食防止を有する植物抽出物を選択するための予測方法９０を概説する。図９７−８に示される態様は、図９に示される方法に取り込むことができる。
【００６９】
本開示の更に別の態様によれば、図１０は、試料を得るために植物の種子、植物の果肉、植物の皮又はそれらの組合せを処理すること  １０１、試料に溶媒を添加すること  １０２、溶媒から抽出物を得ること  １０３、植物抽出物試料についてジフェニルピクリルヒドラジル（ＤＰＰＨ）ラジカル捕捉アッセイを実施すること  ８１、植物抽出物試料のジフェニルピクリルヒドラジル（ＤＰＰＨ）ラジカル捕捉アッセイ腐食防止値を得ること  ８２、植物抽出物試料について直線掃引ボルタンメトリー試験を実施すること  ８６、植物抽出物試料の腐食防止効率割合を得ること  ８３、植物抽出物試料のジフェニルピクリルヒドラジル（ＤＰＰＨ）ラジカル捕捉アッセイの値を、植物抽出物試料の腐食防止効率割合と比較すること  ８４、及び腐食防止コーティングに使用するために、約８０％超のジフェニルピクリルヒドラジル（ＤＰＰＨ）ラジカル捕捉アッセイ値と、約８０％超の腐食防止効率割合の両方を呈する植物抽出物を選択すること  ８５を含む、アルミニウム及びアルミニウム合金の必要なレベルの腐食防止を有する植物抽出物を予測的に選択するための予測方法１００を概説する。図７〜９に示される態様は、図１０に示される方法に取り込むことができる。
【００７０】
図１１は、本開示の態様を示すフローチャートであり、これにより、植物抽出物を含む組成物を基材１１２に適用すること及び基材１１４の腐食を防止することを含む、腐食を防止するための方法１１０が示される。
【００７１】
本開示の変形例及び代替例は、例えば、より大きな部品及び構造体の製作に使用される構成要素及び部品の製造並びに使用を含む、任意の寸法の構成要素及び部品など、様々な構成要素及び部品を含むがこれらに限定されない、様々なアルミニウム、アルミニウム合金、銅及び銅合金基材の製造並びにコーティングに関する。そのような構成要素及び部品は、ブリッジトラス、支柱、一般的な構造物、建物等を含むがこれらに限定されない静止物の外部又は内部に配置されるように設計された構成要素及び部品を含むが、これらに限定されない。
更なる構成要素及び部品は、大気及び宇宙ビークルとその他の物体、並びに、宇宙又は例えば有人若しくは無人ビークル及び物体のような他の上部大気環境での使用されるように設計された構造物を含むが、これらに限定されない全てのビークルタイプを含むがこれらに限定されない非静止物の製造に使用される構成要素及び部品を含むが、これらに限定されない。検討された物体は、例えば、航空機、宇宙船、衛星、ロケット、ミサイルなどのビークルを含むがこれらに限定されず、したがって、有人及び無人の航空機、有人及び無人の宇宙船、有人及び無人の地球上ビークル、有人及び無人の地球外ビークル、並びに有人及び無人の平らな表面及び有人及び無人の表面下の水媒介輸送ビークルと物体を含む。
【００７２】
更なる態様が以下の条項に従って説明される。
【００７３】
条項１．バンレイシ、インガー、マンゴー；タンポポ；センダングサ；オオバコ；カモミラ；アオノキリンソウ；及びそれらの組合せを含む植物属に由来する抽出物を含む組成物を基材に適用すること、並びに基材表面を含む基材の腐食を防止することを含む基材の腐食を防止するための方法。
【００７４】
条項２．基材に組成物を適用する工程において、組成物が、マローロ；インガー（種）；マニフィーラ・インディカ；アノナ・スカモサ；セイヨウタンポポ；コセンダングサ；セイヨウオオバコ；カモミラ・レクティタ；ソリダゴ・キレンシス（Ｓｏｌｉｄａｇｏ  ｃｈｉｌｅｎｓｉｓ）；及びそれらの組合せを含む植物種に由来する抽出物を含む、条項１に記載の方法。
【００７５】
条項３．基材に組成物を適用する工程において、組成物が、マローロ；アノナ・スカモサ；マニフィーラ・インディカ；コセンダングサ；及びそれらの組合せを含む植物種に由来する抽出物を含む、条項１又は２に記載の方法。
【００７６】
条項４．基材に組成物を適用する工程において、組成物が、約５％から約２０％の範囲の濃度で組成物中に存在する、マローロ；アノナ・スカモサ；マニフィーラ・インディカ；コセンダングサ；及びそれらの組合せを含む植物種に由来する抽出物を含む、条項１から３のいずれか一項に記載の方法。
【００７７】
条項５．基材に組成物を適用する工程において、基材が、アルミニウム、アルミニウム合金、銅、銅合金、及びそれらの組合せを含む、条項１から４のいずれか一項に記載の方法。
【００７８】
条項６．基材に組成物を適用する工程において、前記基材がアルミニウム合金２０２４  Ｔ３又はアルミニウム合金７０７５を含む、条項１から５のいずれか一項に記載の方法。
【００７９】
条項７．基材の腐食を防止するための組成物であって、バンレイシ、インガー、マンゴー；タンポポ；センダングサ；オオバコ；カモミラ；アオノキリンソウ；及びそれらの組合せを含む植物属に由来する抽出物を含む、組成物。
【００８０】
条項８．マローロ；インガー（種）；マニフィーラ・インディカ；アノナ・スカモサ；セイヨウタンポポ；コセンダングサ；セイヨウオオバコ；カモミラ・レクティタ；ソリダゴ・キレンシス（Ｓｏｌｉｄａｇｏ  ｃｈｉｌｅｎｓｉｓ）；及びそれらの組合せを含む植物種に由来する抽出物を含む、条項７に記載の組成物。
【００８１】
条項９．マローロ；アノナ・スカモサ；マニフィーラ・インディカ；コセンダングサ；及びそれらの組合せを含む植物種に由来する抽出物を含む、条項７又は８に記載の組成物。
【００８２】
条項１０．約５％から約２０％の範囲の濃度で組成物中に存在する、マローロ；アノナ・スカモサ；マニフィーラ・インディカ；コセンダングサ；及びそれらの混合物を含む植物種に由来する抽出物を含む、条項７から９のいずれか一項に記載の組成物。
【００８３】
条項１１．植物属に由来する抽出物が、植物種、植物の果肉、植物の皮、植物の葉、及びそれらの組合せから抽出される、条項７から１０のいずれか一項に記載の組成物。
【００８４】
条項１２．プライマーを更に含む、条項７から１１のいずれか一項に記載の組成物。
【００８５】
条項１３．プライマーがポリウレタン含有化合物を含む、条項１２に記載の組成物。
【００８６】
条項１４．コーティング配合物中の添加剤として使用される、条項１２に記載の組成物。
【００８７】
条項１５．バンレイシ、インガー、マンゴー；タンポポ；センダングサ；オオバコ；カモミラ；アオノキリンソウ；及びそれらの組合せを含む植物属に由来する抽出物を含む、腐食を防止するためのコーティング。
【００８８】
条項１６．マローロ；インガー（種）；マニフィーラ・インディカ；アノナ・スカモサ；コセンダングサ；及びそれらの組合せを含む植物種に由来する抽出物を含む、条項１５に記載のコーティング。
【００８９】
条項１７．バンレイシ、インガー、マンゴー；タンポポ；センダングサ；オオバコ；カモミラ；アオノキリンソウ；及びそれらの組合せを含む植物属に由来する抽出物を含む、腐食を阻害するための化合物を含む基材。
【００９０】
条項１８．化合物が、マローロ；インガー（種）；マニフィーラ・インディカ；アノナ・スカモサ；コセンダングサ；及びそれらの組合せを含む植物種に由来する抽出物を含む、条項１７に記載の基材。
【００９１】
条項１９．アルミニウム、アルミニウム合金、銅、銅合金、及びそれらの組合せを含む、条項１７又は１８に記載の基材。
【００９２】
条項２０．基材が、アルミニウム合金２０２４  Ｔ３、アルミニウム合金７０７５、及びそれらの組合せを含む、条項１７から１９のいずれか一項に記載の方法。
【００９３】
本開示の要素又はその例示的態様を提示する際に、冠詞「１つの（「ａ」「ａｎ」）」「その（「ｔｈｅ」）」及び「前記（「ｓａｉｄ」）」は、要素の一又は複数が存在することを意味すると意図される。用語「備える（「ｃｏｍｐｒｉｓｉｎｇ」）」「含む（「ｉｎｃｌｕｄｉｎｇ」）」及び「有する（「ｈａｖｉｎｇ」）」は、包括的であり、列挙された要素以外に追加的要素が存在しうることを意味すると意図される。本開示は特定の態様について記載されてきたが、これらの態様の詳細は、限定と解釈されるべきではない。本開示の好ましい変形例及び代替例が例示及び記載されたが、開示の主旨及び範囲から逸脱しなければ、その中で様々な変更及び代用を行うことができると理解される。
【図１】
2018135598.tif 000042
【図２】
2018135598.tif 000043
【図３】
2018135598.tif 000044
【図４】
2018135598.tif 000045
【図５】
2018135598.tif 000046
【図６】
2018135598.tif 000047
【図７】
2018135598.tif 000048
【図８】
2018135598.tif 000049
【図９】
2018135598.tif 000050
【図１０】
2018135598.tif 000051
【図１１】
2018135598.tif 000052
【外国語明細書】
2018135598000001.pdf
2018135598000002.pdf
2018135598000003.pdf
2018135598000004.pdf